(57)【要約】【課題】電極の構造及びその製造方法によって、電極幅を低減して光電変換効率を向上させるとともに、電極周辺の表面再結合を低減することができ、さらに、簡便かつ容易な方法により安価に製造することができる光電変換装置及びその製造方法を提供することを目的とする。【解決手段】受光面に２種類の異なるドーパント濃度の第２導電型層を有する第１導電型の半導体基板１０と、受光面電極１３と、裏面電極１５とから構成される光電変換装置２１であって、半導体基板１０の受光面において、受光面電極１３が形成される半導体基板１０の基準面が、半導体基板１０の受光基準面よりも光源に近くに配置されるとともに、受光面が突出部を有しており、突出部上に受光面電極１３が形成されてなる光電変換装置。【選択図】    図１
2004273829.tif 000002
【特許請求の範囲】
【請求項１】
受光面に２種類の異なるドーパント濃度の第２導電型層を有する第１導電型の半導体基板と、受光面電極と、裏面電極とから構成される光電変換装置であって、
前記半導体基板の受光面において、受光面電極が形成される半導体基板の基準面が、前記半導体基板の受光基準面よりも光源に近くに配置されるとともに、受光面が突出部を有しており、該突出部上に受光面電極が形成されてなることを特徴とする光電変換装置。
【請求項２】
受光面に２種類の異なるドーパント濃度の第２導電型層を有する第１導電型の半導体基板と、受光面電極と、裏面電極とから構成される光電変換装置であって、
前記半導体基板の受光面において、受光面電極が形成される半導体基板の基準面が、前記半導体基板の受光基準面よりも光源に近く配置され、かつ受光面電極が、ドーパント濃度の高い第２導電型層上に形成されてなることを特徴とする光電変換装置。
【請求項３】
受光面に２種類の異なるドーパント濃度の第２導電型層を有する第１導電型の半導体基板と、受光面電極と、裏面電極とから構成される光電変換装置であって、
前記受光面電極が、ドーパント濃度の高い第２導電型層上に形成され、かつ該受光面電極の線幅が、前記ドーパント濃度の高い第２導電型層の幅よりも小さいことを特徴とする光電変換装置。
【請求項４】
受光面に２種類の異なるドーパント濃度の第２導電型層を有する第１導電型の半導体基板と、受光面電極と、裏面電極とから構成される光電変換装置であって、
前記受光面電極が、ドーパント濃度の高い第２導電型層上に形成され、かつ前記受光面電極が形成されていない２種類の異なるドーパント濃度の第２導電型層が反射防止膜により被覆されてなることを特徴とする光電変換装置。
【請求項５】
異なるドーパント濃度の第２導電型層が、それらの境界領域及びその近傍領域において、異なる表面形状を有して構成される請求項１〜４のいずれか１つに記載の光電変換装置。
【請求項６】
ドーパント濃度が低い第２導電型層が、ドーパント濃度が高い第２導電型層の表面凹凸の高低差よりも大きな表面凹凸の高低差を有する請求項５に記載の光電変換装置。
【請求項７】
異なるドーパント濃度の第２導電型層が、それらの境界領域及びその近傍領域において、その側面が屈曲してなる請求項１〜６のいずれか１つに記載の光電変換装置。
【請求項８】
第１導電型の半導体基板の受光面に高濃度第２導電型層を形成し、受光面電極形成領域以外の高濃度第２導電型層を除去し、該高濃度第２導電型層が除去された領域に低濃度第２導電型層を形成することを特徴とする光電変換装置の製造方法。
【発明の詳細な説明】
【０００１】
【発明の属する技術分野】
本発明は、光電変換装置及びその製造方法に関し、より詳細には、半導体材料を用いた高性能の光電変換装置及びその製造方法に関する。
【０００２】
【従来の技術】
一般に、単結晶シリコンや多結晶シリコン基板を用いてｐｎ接合を有する太陽電池セル１は、図５に示すように、キャスト法により作製したシリコンインゴットをマルチワイヤー法でスライスして得たｐ型シリコン基板２に対し、受光面全面を化学的に加工して、微細凹凸（高さ１０μｍ程度）が形成された後、熱拡散法でｎ型拡散層３が形成される。一方、裏面側にはボロン元素拡散などによりｐ＋高濃度層４が形成されている（例えば、特許文献１）。なお、ｎ型拡散層３の表面には反射防止膜５が形成されている。反射防止膜５としては、ＴｉＯ２又はＳｉ−Ｎが、例えば、７００Å程度の膜厚で形成される。この反射防止膜５は、反射防止の光学的効果とともにシリコン表面近傍で発生するキャリアの再結合速度低減にも有効である。
受光面の受光面電極１００は、通常、シリコン基板の平坦な表面に、導電性ペーストを用いた印刷法により形成される。この際、受光面電極１００の形状としては、幅２００μｍ程度の細線部分（以下、グリッド電極７）と幅２ｍｍ程度の太線部分（以下、メイングリッド電極８）を組合せたパターンを用いて、受光面のシリコン表面をできるだけ広くする工夫がされている。一方、裏面電極９は、アルミニウムを主成分とする材料を略全面にわたり印刷、焼成することで形成される。
【０００３】
上記のような太陽電池セルは、図６に示すように、ｎ型拡散層３の表面、つまり光入射側のシリコン表面全体が、反射低減のため、微視的には高さ１〜１０μｍオーダーの凹凸形状となっているが、基板全体にわたりほぼ平坦な平面１０１から構成されている。そして、この平面１０１の一部にグリッド電極７が形成される。それ以外の平面１０１の表面には、上述したように、極めて薄い透明な膜を反射防止膜５として形成されている。
また、別の太陽電池として、レーザー加工などで表面にスリット状の溝を形成して、その溝の中にメッキ法で電極金属を埋め込むように形成する構成が提案されている（例えば、特許文献２）。これにより、電極幅を従来の数分の１の５０μｍ程度以下に低減して、同じ面積の半導体シリコン基板を用いても、光入射面積を拡大して、より高い光電変換が得られる。また、電極幅（溝幅に相当）を５０μｍ程度以下としながら、溝深さを大きくとることで、電極細線方向の断面面積の確保を行い、セル直列抵抗の増加を防止している。
【０００４】
【特許文献１】特開２００２−１７６１８６号公報
【特許文献２】特開平８−１９１１５２号公報
【０００５】
【発明が解決しようとする課題】
しかし、平坦なシリコン基板の表面に対し単に印刷法で電極を形成した場合、単位長さの電極が担うｎ型拡散層の面積比例の電流量を損失なく流すためには、電極細線方向の抵抗値を一定の値にまで制限しておく必要があり（抵抗での熱損失防止）、電極幅の大幅な低減には限界がある。さらには電極周辺では、電極金属と反射低減のための凹凸シリコン表面での金属熱処理合金化から、半導体特性的には複雑な状況となる。このため、受光面で電極付近の表面再結合低減等を実現することは困難であり、光電変換効率を十分に高めることができない。
また、溝にメッキ法で電極金属を埋め込む方法では、溝を、シリコン基板表面から深く、かつ微細に加工することが必要である。よって、溝を形成するために、高エネルギーの微細ビームのレーザー光をシリコン基板表面に照射してシリコンを蒸発させる方法や、高速回転の薄刃での高精度加工が必要となり、製造コストの増大を招く。さらに、スリット状の溝中への電極金属の埋め込みは、低コストな印刷法や、蒸着のリフトオフ法を利用して行うことはできず、湿式めっき法等の煩雑かつ形成時間の長い電極形成方法が必要となる。よって、工業的に製造コストを減少して、高速に太陽電池を大量生産することは困難である。
【０００６】
本発明は上記課題を鑑みなされたものであり、電極の構造及びその製造方法によって、電極幅を低減して光電変換効率を向上させるとともに、電極周辺の表面再結合を低減することができ、さらに、簡便かつ容易な方法により安価に製造することができる光電変換装置及びその製造方法を提供することを目的とする。
【０００７】
【課題を解決するための手段】
本発明は、受光面に２種類の異なるドーパント濃度の第２導電型層を有する第１導電型の半導体基板と、受光面電極と、裏面電極とから構成される光電変換装置であって、
（１）前記半導体基板の受光面において、受光面電極が形成される半導体基板の基準面が、前記半導体基板の受光基準面よりも光源に近くに配置されるとともに、受光面が突出部を有しており、該突出部上に受光面電極が形成されてなること、
（２）前記半導体基板の受光面において、受光面電極が形成される半導体基板の基準面が、前記半導体基板の受光基準面よりも光源に近く配置され、かつ受光面電極が、ドーパント濃度の高い第２導電型層上に形成されてなること、
（３）前記受光面電極が、ドーパント濃度の高い第２導電型層上に形成され、かつ該受光面電極の線幅が、前記ドーパント濃度の高い第２導電型層の幅よりも小さいこと、または
（４）前記受光面電極が、ドーパント濃度の高い第２導電型層上に形成され、かつ前記受光面電極が形成されていない２種類の異なるドーパント濃度の第２導電型層が反射防止膜により被覆されてなることを特徴とする。
また、本発明の光電変換装置の製造方法は、第１導電型の半導体基板の受光面に高濃度第２導電型層を形成し、受光面電極形成領域以外の高濃度第２導電型層を除去し、該高濃度第２導電型層が除去された領域に低濃度第２導電型層を形成することを特徴とする。
【０００８】
【発明の実施の形態】
本発明の光電変換装置は、主として、第１導電型の半導体基板と、この基板の受光面に形成された２種類の異なるドーパント濃度の第２導電型層（以下、高濃度第２導電型層と低濃度第２導電型層と記す）と、受光面電極と、裏面電極とから構成される。なお、受光面と反対側の面である裏面には、高濃度の第１導電型がほぼ全面に形成されていることが好ましい。
半導体基板は、通常、光電変換素子に用いられる基板、例えば、シリコン基板、ゲルマニウム基板等の元素半導体基板；シリコンゲルマニウム基板、ガリウム砒素基板等の化合物半導体基板；等の公知材料を使用することができる。なかでも、シリコン基板が好ましい。半導体基板は、主にキャスト法、ＣＺ法又はＦＺ法により形成されたインゴットを利用することができ、これを例えば、マルチワイヤー法等でスライスして用いることができる。半導体基板は、例えば、０．１〜２０  Ωｃｍ程度の抵抗値に設定されていることが適当である。
【０００９】
半導体基板は、第１導電型の導電性を有している。第１導電型は、ｎ型又はｐ型のいずれでもよい。半導体基板には、受光面となる側に、受光面側接合層として、２種類の異なるドーパント濃度の第２導電型層が形成されている。ここで、第２導電型とは、第１導電型とは逆導電型であり、ｐ型又はｎ型のいずれであってもよい。つまり、半導体基板には、光入射側（受光面）からｎ型、ｐ型の層又は光入射側からｐ型、ｎ型の層のいずれの順序で配置していてもよい。各層のドーパント濃度は、特に限定されるものではなく、例えば、高濃度第２導電型層のドーパント濃度は、１０１８〜１０２１／ｃｍ３程度、低濃度第２導電型層のドーパント濃度は、１０１７〜１０２０／ｃｍ３程度が挙げられる。これらの受光面側接合層は、当該分野で公知の熱拡散法、イオンインプランテーション法により形成することができる。
【００１０】
高濃度第２導電型層及び低濃度第２導電型層は、それらのドーパント濃度、受光面電極の配置、光電変換効率等を考慮して、任意の領域に配置することができる。なかでも、高濃度第２導電型層は、受光面電極の配置に対応した領域に、受光面電極よりも若干大きな面積で配置されることが好ましい。具体的には、高濃度第２導電型層は、受光面の全面積に対して２〜８％程度の面積で、ストライプ状、格子状、島状等に配置することができる。その際の幅は、例えば、１００μｍ〜５ｍｍ程度の範囲で、一定の幅又は太線及び細線を混在させてもよく、受光面電極よりも１０〜１００μｍ程度幅広に配置することが好ましい。また、高濃度第２導電型層及び低濃度第２導電型層の接合深さは、半導体基板の厚み等によって、適宜調整することができるが、それぞれ、例えば、０．１〜５．０μｍ程度、０．１〜２．０μｍ程度が適当である。なかでも、高濃度第２導電型層は、低濃度第２導電型層より深く、高濃度第２導電型層の周辺が低濃度第２導電型層で取り囲まれるように配置することが好ましい。
【００１１】
半導体基板は、受光面に、凹凸及び突出部が形成されていることが好ましい。つまり、受光面のうち、実質的に受光を行う面は、平坦でもよいが、微細な凹凸、例えば、高低差が１〜１０μｍ程度の凹凸が形成されていてもよい。この凹凸は、実質的に受光を行う面に均一に形成されていることが好ましい。また、突出部は、その表面が受光を行ってもよいが、その表面に受光面電極が形成されることが好ましい。突出部の高さ（図２の線１９と線１８との差）は、実質的に受光を行う面（微細凹凸が形成されている場合には、凹凸の平均高さの面、以下、受光基準面と記す（図２の線１８参照））に対して、３〜１００μｍ程度であることが適当である。突出部は、そのドーパント濃度、受光面電極の配置、光電変換効率等を考慮して、任意の位置に、ストライプ状、格子状、島状等に配置することができる。突出部の幅（図２の２２参照）は、上述したように、高濃度第２導電層の幅（図２の２３参照）に対応するか、あるいは、受光面電極の幅（図２の２０参照）よりも若干幅広であることが好ましい。突出部の表面（つまり、受光面電極が形成される半導体基板の基準面）は、平坦であってもよいが、微細な凹凸が形成されていてもよい。突出表面の表面形状は、異なるドーパント濃度の第２導電型層の境界領域（図２の１７参照）及びその近傍領域において、あるいは、半導体基板全面において、半導体基板の受光基準面とは異なる表面形状を有していることが好ましい。具体的には、この微細な凹凸は、実質的に受光を行う面における微細な凹凸よりも、その高低差が小さいことが好ましい。なお、突出部は、半導体基板に対して、断面形状が台形形状、丘形状またはその側面が屈曲するように緩やかなものであることが好ましいが、正方形又は長方形の形状となるように急峻であってもよい。
【００１２】
なお、受光面と反対側の面（裏面）は、第１導電型の導電性を有しているため、特にドーパントをドーピングしなくてもよいが、光電変換効率、裏面電極とのオーミックコンタクト性等を考慮して、ドーパント濃度を、半導体基板のドーパント濃度よりも高く設定しておくことが好ましい。例えば、半導体基板の裏面における第１導電型層のドーパント濃度は、１０１７〜１０２０／ｃｍ３程度が挙げられる。また、裏面の高濃度第１導電型層の接合深さは、半導体基板の厚み等によって、適宜調整することができるが、例えば、０．２〜６．０μｍ程度が適当である。また、裏面には、裏面電界効果を得るように、例えば、ＢＳＦ層や、裏面反射層（ｂａｃｋ  ｓｕｒｆａｃｅ  ｒｅｆｌｅｃｔｏｒ）を形成してもよいし、表面再結合を防止するために、酸化膜、窒化膜等を形成してもよい。裏面反射層、反射防止膜としては、シリコン酸化膜及び酸化チタン膜等の酸化膜、窒化膜等を用いることができる。
受光面電極及び裏面電極は、導電性材料により形成されるのである限り、その材料は特に限定されない。例えば、金、白金、銀、銅、アルミニウム、ニッケル、クロム、タングステン、鉄、タンタル、チタン、モリブデン等の金属又は合金、ＳｎＯ２、ＩｎＯ２、ＺｎＯ、ＩＴＯ等の透明導電材等の単層又は積層層、さらには、上記金属、合金との併用により形成することができる。これらは、例えば、粉末状態として、導電性ペーストを調製し、これを印刷、焼成する印刷法や、蒸着法等により形成することができる。蒸着法の場合には、フォトリソグラフィによるパターニングを行うことが好ましい。これら電極の膜厚は、特に限定されるものではなく、例えば、１〜５０μｍ程度が挙げられる。
【００１３】
受光面電極は、任意の位置に、任意の面積で形成することができるが、受光面の全面積に対して２〜８％程度の面積で、ストライプ状、格子状、島状等に配置することが適当である。なかでも、上述したように、半導体基板の実質的に受光を行う面の受光基準面よりも光源の近くに、つまり、受光面の突出部の上及び／又は高濃度第２導電型層の上に形成されていることが好ましい。
裏面電極は、裏面での内部反射を高める、いわゆる裏面反射層として形成されていてもよく、実質的に裏面全面に形成されていることが好ましい。
また、本発明の光電変換装置においては、受光面の表面であって、受光面電極が配置しない領域に、反射防止膜を形成してもよい。反射防止膜としては、上述したのと同様のものが挙げられる。反射防止膜の膜厚は、例えば、５０〜１００ｎｍ程度が挙げられる。
なお、本発明においては、上述したように、（ａ）半導体基板の受光面において、受光面電極が形成される半導体基板の基準面が、半導体基板の受光基準面よりも光源に近くに配置されること、（ｂ）受光面が突出部を有しており、突出部上に受光面電極が形成されること、（ｃ）受光面電極が、ドーパント濃度の高い第２導電型層上に形成されてなること、（ｄ）受光面電極が、ドーパント濃度の高い第２導電型層上に形成されること、（ｅ）受光面電極の線幅が、ドーパント濃度の高い第２導電型層の幅よりも小さいこと、（ｆ）受光面電極が、ドーパント濃度の高い第２導電型層上に形成され、かつ前記受光面電極が形成されていない２種類の異なるドーパント濃度の第２導電型層が反射防止膜により被覆されてなることの少なくとも１つの要件を満たしていればよく、任意に２つ以上、さらに、全ての要件を満たしていることが好ましい。
【００１４】
さらに、本発明の光電変換装置は、以下の実施例に説明する工程によって製造することができる。つまり、第１導電型の半導体基板の受光面に高濃度第２導電型層を形成し、受光面電極形成領域以外の高濃度第２導電型層を除去し、該高濃度第２導電型層が除去された領域に低濃度第２導電型層を形成する方法が挙げられる。この際、高濃度及び低濃度第２導電型層の形成及び高濃度第２導電型層の除去等の各工程は、当該分野で公知の方法、例えば、熱拡散法、イオンプランテーション法；フォトリソグラフィ及びエッチング法等の種々の方法で行うことができる。なお、低濃度第２導電型層は、ドーパント元素としてリンを用いることが好ましい。リンを用いる場合には、半導体基板表面の鉄、銅などの特性低下の要因となる不純物の捕捉、除去を効果的に行うことができるからである。なお、高濃度及び低濃度第２導電型層の形成及び高濃度第２導電型層の除去、つまり、突出部の形成等の各工程は、必ずしも上記順序で行う必要はなく、本発明の光電変換装置を実現することができる限り、任意の順序で行ってもよい。
以下に、本発明の光電変換装置及びその製造方法の実施の形態を図面に基づいて詳細に説明する。
【００１５】
実施例１：太陽電池セル
本発明における光電変換装置である太陽電池セル２１は、図１及び図２に示すように、例えば、比抵抗が０．１〜２０  Ωｃｍ程度に設定され、その表面に微細な凹凸（例えば、１〜１０μｍ程度の高低差）を有するｐ型シリコン基板１０を用いて形成されている。シリコン基板１０の受光面の一部には、例えば、３〜１００μｍ程度の高さ（図２における１９の高さと１８の高さとの差）、後述する受光面電極１３幅（図２の２０参照）の１．１〜２．０倍の幅を有する突出部（図２の２２参照）を有している。この突出部上に、受光面電極１３が、例えば、膜厚５〜１００μｍ程度、幅１０〜２００μｍ程度の細線部分（以下、グリッド電極）と幅１〜２ｍｍ程度の太線部分（以下、メイングリッド電極）を組合せたパターン（図５の受光面電極１００、グリッド電極７及びメイングリッド電極８参照）で形成されている。また、受光面電極１３直下を含む受光面の略全面にｎ型拡散層１１が形成されている。ｎ型拡散層１１は、１０１７〜１０２０／ｃｍ３程度のドーパント濃度に設定されており、ｎ型拡散層１１において、受光面電極１３下方であって、境界１７付近までの領域において、ドーパント濃度が１０１８〜１０２１／ｃｍ３程度のｎ型高濃度層１６が形成されている。
また、受光面の受光面電極１３が形成された領域以外の領域に、膜厚５０〜１００ｎｍ程度のＳｉ３Ｎ４からなる反射防止膜１２が形成されている。
一方、裏面には、ドーパント濃度が１０１８〜１０２１／ｃｍ３程度のｐ型高濃度層１４が形成され、その略全面にわたって、裏面電極１５が形成されている。
【００１６】
実施例２：太陽電池セルの製造方法１
実施例１で示した太陽電池セルは、以下の方法により製造することができる。
まず、図３のＳ−１に示すように、外形１０×１０ｃｍ、厚さ０．３５ｍｍ、比抵抗２Ωｃｍのｐ型多結晶シリコン基板を、容積比１：３のフッ酸（５０％）・硝酸混合溶液に１分間浸漬することにより、スライス時の破砕表面層を除去した。
次に、図３のＳ−２に示すように、ＰＯＣｌ３を含む雰囲気の９６０℃電気炉中に、得られた基板を載置して、２０分間リン拡散を行った。その後、ＨＦ系溶液中でＰＳＧ（リンガラス）層などを除去して、シリコン表面に、接合深さ約０．６μｍ、表面ドーパント濃度１０２０／ｃｍ３以上のｎ型高濃度層（ｎ＋＋層）を形成した。このｎ型高濃度層のシート抵抗値は２５Ω／□であった。
次いで、図３のＳ−３に示すように、シリコン基板の受光面に、受光面電極を形成するために、幅１００μｍ程度の細線及び幅１ｍｍ程度の太線を有するパターンを、耐アルカリ性のワックス材を印刷して乾燥することにより、形成した。
図３のＳ−４に示すように、これを５％ＮａＯＨアルカリ水溶液に対し７％アルコールを加えた溶液に、８０℃にて１０分間浸漬し、シリコン基板表面を深さ２０μｍまでエッチングした。なお、シリコン基板のエッチング面は、アルカリ溶液を用いると、異方性のエッチング表面を呈し、凹凸になるが、この時、ワックス材のあるシリコン表面はエッチングされないので台形状の突出部を残存させることができる。また、線状の突出部は、受光面電極のグリッド電極のピッチに対応するように設定した。
図３のＳ−５に示すように、有機溶媒を用いて、不要となったワックス材を除去し、洗浄及び清浄化を行った。
図３のＳ−６に示すように、上記と同様のリン拡散炉を用いて、８３０℃にて２０分間、リンの拡散を行い、接合深さ約０．３μｍ、表面ドーパント濃度１０１９／ｃｍ３程度のｎ型拡散層（ｎ＋層）を形成した。このｎ型拡散層のシート抵抗値は７０Ω／□であった。
次に、図３のＳ−７に示すように、ｎ型拡散層表面に、プラズマＣＶＤ装置を用い、ガス種としてシラン及びアンモニアを用いて、膜厚７００Å程度のＳｉ３Ｎ４を反射防止膜として形成した。
次いで、図３のＳ−８に示すように、シリコン基板の裏面に、Ａｌ粉末を含むペーストを印刷、乾燥し、近赤外線炉中で焼成することによって、ｐ型高濃度層を形成した。シリコン基板裏面の残存酸化アルミニウム層は、サンドブラストにより除去し、その後、溶剤で清浄化した。
【００１７】
続いて、図３のＳ−９に示したように、ｎ型拡散層上の反射防止膜の上から、細線電極ピッチ２．５ｍｍのパターンで、Ａｇ粉末、ガラスフリット、樹脂、有機溶媒からなる電極ペーストをスクリーン印刷した。なお、このパターンは、Ｓ−３での突出部パターン内であって、かつ、台形幅よりも周辺５０μｍの一定間隔となるように配置した。印刷後、近赤外線炉内にて、約６５０℃の温度で焼成した。これにより、電極材料が反射防止膜を貫通し、突出部に対してオーミック接触の受光面電極１３を形成することができた。この際の電極線幅は１３０μｍ及び１ｍｍであった。
その後、図３のＳ−１０に示したように、シリコン基板の裏面全面にＡｌ、Ａｇを蒸着して裏面電極を形成し、太陽電池セルを完成した。受光面電極は、グリッド電極が３９本、メイングリッド電極が２本の外観形状とした（図５参照）。なお、上記製造方法においては、実施例１の太陽電池セルを形成することができる限り、各工程の順序を入れ替えてもよい。
このようにして得られた太陽電池セルについて、電流電圧特性を測定した。この測定は、照射強度１００ｍＷ／ｃｍ２の疑似太陽光下（ＪＩＳ標準光ＡＭ１．５Ｇ）で、太陽電池セルの２ヵ所のメイングリッド電極に測定器を結線して行った。
その結果を表１に示す。
【００１８】
実施例３：太陽電池セルの製造方法２
実施例１で示した太陽電池セルは、以下の方法によっても製造することができる。
まず、図４のＦ−１に示すように、図３のＳ−１と同様のシリコン基板を、同様に処理した。
次いで、図４のＦ−２に示すように、電気炉内の温度を８７０℃、３０分間のリン拡散を行うこと以外、図３のＳ−２と同様に、ｎ型高濃度層を得た。
次に、図４のＦ−３に示すように、得られた基板表面に、プラズマＣＶＤ装置を用いて、Ｓｉ３Ｎ４膜をプロセスマスクとして形成した。この膜は、多結晶シリコン基板の表面をエッチングするときのマスクとなるので、ＮａＯＨアルカリ水溶液でエッチングされない膜であることが必要である。この膜の表面にフォトレジストを塗布し、電極幅よりわずかに広く残るように、例えば、幅５０μｍ程度残るように、露光、エッチングした。フォトレジストをマスクにして、シリコン基板表面に露出したＳｉ３Ｎ４膜をフッ酸系溶液でエッチング除去した。
図４のＦ−４に示すように、有機溶媒により、不要となった表面のレジストを除去した。
【００１９】
続いて、図４のＦ−５に示すように、５％ＮａＯＨアルカリ水溶液に対し２％アルコールを加えた溶液中、８０℃にて１５分間のシリコン表面を深さ３μｍまでエッチングし、突出部を形成した。この際、Ｓｉ３Ｎ４膜のあるシリコン表面はエッチングされないので、台形状１６の突出部を形成することができる。
図４のＦ−６に示すように、マスク材のＳｉ３Ｎ４膜を除去し、清浄化し、図３のＳ−６と同様に、ｎ型拡散層を形成した。
次に、図４のＦ−７に示すように、図３のＳ−７と同様に、反射防止膜を形成した。
次いで、図４のＦ−８に示すように、図３のＳ−８と同様に、ｐ型高濃度層を形成した。
その後、図４のＦ−９に示すように、シリコン基板の裏面を清浄化し、裏面のほぼ全面に、Ａｌを蒸着し、裏面電極を形成した。
次いで、図４のＦ−１０に示すように、ｎ型拡散層上の反射防止膜の上にフォトレジストを塗布し、電極と高濃度層の接触部分となる場所のフォトレジスト膜を除去するように露光現像した。
図４のＦ−１１に示すように、得られたフォトレジストをマスクとして用いて、電極金属が付着する個所となる領域の反射防止膜をＨＦ系溶液でエッチング除去した。得られたシリコン基板の受光面のほぼ全面に、Ｔｉ膜、Ａｇ膜の順に合計厚さ５μｍで蒸着した。
図４のＦ−１２に示すように、リフトオフ法を用いて、得られた基板を有機溶媒に浸漬し、レジストを膨潤させることにより、不要な金属膜を剥離除去した。このリフトオフ法により、幅３５μｍ及び１ｍｍの受光面電極を形成することができる。
【００２０】
その後、Ｆ−１３に示すように、不活性ガス雰囲気下、４００℃にて１０分間、シンターと呼ばれる加熱処理を行って、電極のシリコン面への付着強度を高め、太陽電池セルを完成した。受光面電極は、グリッド電極が１４０本、メイングリッド電極が４本の外観形状とした（図５参照）。
なお、上記製造方法においては、実施例１の太陽電池セルを形成することができる限り、各工程の順序を入れ替えてもよい。
このようにして得られた太陽電池セルについて、実施例２と同様に、電流電圧特性を測定した。
その結果を表１に示す。
【００２１】
比較例
比較の太陽電池セルを、印刷電極形成工程を用いる図３の工程に準拠して、つまり、Ｓ−１、Ｓ−４、Ｓ−６、Ｓ−７〜１０の工程で、電極形状、ｎ型拡散層など全て同一条件となるように作製した。この太陽電池セルは、シリコン基板の台形形状の突出部と、ｎ型高濃度層がない点で実施例１の太陽電池セルとは異なる。
得られた太陽電池セルについて、実施例２及び３と同様の測定を行った。
その結果を表１に示す。
【００２２】
【表１】
2004273829.tif 000003
【００２３】
表１から、変換効率などの特性について、実施例２及び３は、比較例に比べて、良好な値であった。
表１の結果から、同じ印刷電極（グリッド電極）幅のセルであるにもかかわらず、実施例２は、短絡電流密度が１．７ｍＡ／ｃｍ２、開放電圧は１４ｍＶ、曲線因子は０．０６、変換効率１．３％といずれも明確な改善効果が認められた。他方、フォトリソグラフィ工程による微細電極形成を適用して本発明を実施すると、比較例の変換効率１５．３％に対し、実施例３では、１８．８％ときわめて高い特性向上を示し、さらに大幅な改善効果が認められた。
【００２４】
実施例２では、ｎ型高濃度層を形成して除去したことで、不純物を低減したこと、つまり、燐ゲッタリング効果が現われたこと、さらには、ｎ型拡散層の受光面としたことにより、ＳｉＮ膜のシリコン表面へのパッシベーション効果が十分に得られ、台形部分のｎ型高濃度層を形成した表面に電極を形成したことにより、曲線因子を改善することができたこと等が総合され、その結果、明確な改善効果が得られた。
また、実施例３は、実施例２の印刷電極に代えて、電極幅を１／４にまで大幅低減可能な電極形成技術を用いて作製したものであり、改善効果が更に顕著に現われた。
なお、いずれの実施例においても、従来よりも工程コストが若干増加するが、変換効率の改善効果で、発電出力Ｗ当たりのコストとしては低減することができた。
【００２５】
【発明の効果】
本発明によれば、突出部上に受光面電極が形成されているため、光電変換装置がモジュール化等されて、例えば、封止されるまでに、鋭敏な受光面表面を機械的な接触から保護することができ、特性の劣化を極力抑えて、高性能な特性の光電変換装置、例えば、太陽電池を得ることができる。
また、受光面電極がドーパント濃度の高い第２導電型層上に形成されること、受光面電極の線幅がドーパント濃度の高い第２導電型層の幅よりも小さいことにより、鋭敏な受光面への金属付着を効果的に低減することができる。
さらに、第２導電型層が反射防止膜により被覆されるため、光の反射防止効果を得ることができ、加えて、反射防止膜が、低濃度の第２導電型層の表面再結合に鋭敏な部分のみならずその周辺に設けられた高濃度の第２導電型層までの領域まで覆うことで、低濃度の第２導電型層全体の表面再結合速度を長期にわたり効果的に低減することができる。これにより、例えば、太陽電池の使用環境での長期安定性の高い優れた光電変換装置を工業的に得ることが可能になる。
【００２６】
また、異なるドーパント濃度の第２導電型層が、それらの境界領域及びその近傍領域において、異なる表面形状を有して構成される場合、特に、ドーパント濃度が低い第２導電型層が、ドーパント濃度が高い第２導電型層の表面凹凸の高低差よりも大きな表面凹凸の高低差を有する場合、つまり、低濃度の第２導電型層が表面凹凸を有することで、光学的に表面反射低減効果を発揮させて光入射を容易にすることができる。一方、電極形成が行われる高濃度の第２導電型層の表面形状は平坦又は上記光学的な凹凸よりも、凹凸高低差を小さくした表面とすることで、電極被着を容易にできるなど、それぞれに最適な表面とすることで良好な特性改善を行うことができる。
【００２７】
さらに、一般に、電極形成面は、電極形成、特に印刷法の性格上、金属粉が電極細線の周りに付着しやすいが、異なるドーパント濃度の第２導電型層が、それらの境界領域及びその近傍領域において、その側面が屈曲してなる場合、このような金属の接触を、低濃度表面の受光面から遠ざけることができる。これにより、受光面での半導体特性の低下を防ぐことができ、光電変換装置を歩留まりよく、安価に提供することが可能になる。
また、第１導電型の半導体基板の受光面に高濃度第２導電型層を形成し、受光面電極形成領域以外の高濃度第２導電型層を除去し、高濃度第２導電型層が除去された領域に低濃度第２導電型層を形成するため、電極部の半導体基板表面のドーパント高濃度化及び受光面接合層の高品質化が可能になる。これにより、前者については光電変換装置の直列抵抗の低減を、後者については、光発生電流の向上を得ることができ、変換効率を大幅に改善することが可能になる。
【図面の簡単な説明】
【図１】本発明の光電変換装置である太陽電池セルの要部の概略断面図である。
【図２】図１の要部の拡大図である。
【図３】本発明の光電変換装置の製造方法を説明するための作製手順を示す図である。
【図４】本発明の光電変換装置の製造方法を説明するための別の作製手順を示す図である。
【図５】従来の太陽電池セルの斜視図である。
【図６】図５の太陽電池セルの概略断面図である。
【符号の説明】
１０  シリコン基板（半導体基板）
１１  ｎ型拡散層（ドーパント濃度の低い第２導電型層）
１２  反射防止膜
１３  受光面電極
１４  ｐ型高濃度層
１５  裏面電極
１６  ｎ型高濃度層（ドーパント濃度の高い第２導電型層）
１７  境界
２１  太陽電池セル
【図１】
2004273829.tif 000004
【図２】
2004273829.tif 000005
【図３】
2004273829.tif 000006
【図４】
2004273829.tif 000007
【図５】
2004273829.tif 000008
【図６】
2004273829.tif 000009